(57)【要約】  【課題】  漆被膜に金属銀粉体を散在させることによって、漆器に美観を付与すると共に、抗菌性などの衛生的機能の向上を図り、更に、漆器の内側面の損傷抑制を図ることができる漆器を提供すること。  【解決手段】  漆被膜１５の表面からは多数の金属銀粉体１６が露出されるので、漆器１０の使用時に内面塗膜１４から食物や飲料物などの内容物中へ銀イオンを溶解させることができ、この銀イオンによっても漆器１０に収容される内容物を殺菌できる。しかも、漆器１０の内側面に散在する金属銀粉体１６は砒素やアンチモンなどの毒物に接触すると即座に変色することから毒味役として機能させることもできる。更に、漆被膜１５の表面から露出する多数の金属銀粉体１６で補強されるので、例えば、箸先が衝突したり又は茶筅と擦れ合った場合でも傷が付きにくくなる。【選択図】        図２
0003108706.tif 000002
【実用新案登録請求の範囲】
【請求項１】
下地が施された素地の内側面全体を被覆する被膜であって漆の固化物を主成分とする漆被膜と、
その漆被膜に埋め込まれた状態でその漆被膜に散在される前記多数の金属銀製の金属銀粉体とを備えており、
その多数の金属銀粉体のうち前記漆被膜の表層にあるものは、その各粒子自体の一部分が前記漆被膜の表面から露出されているものであることを特徴とする漆器。
【請求項２】
前記多数の金属銀粉体のうち前記漆被膜の表層にあるものは、前記漆被膜の表層部分が研磨加工によって除去されることで、前記漆被膜の表面から露出されるものであることを特徴とする請求項１記載の漆器。
【請求項３】
前記金属銀粉体は前記素地の内側面全体に散在されていることを特徴とする請求項１又は２に記載の漆器。
【請求項４】
前記多数の金属銀粉体は銀梨子地粉であって前記漆被膜に梨子地模様を形成するものであることを特徴とする請求項１から３のいずれかに記載の漆器。
【請求項５】
前記漆被膜は、前記素地の内側面全体に塗着され、その素地の内側面全体に前記多数の金属銀粉体を接着して担持させる下漆と、その下漆の固化物表面に塗着され前記多数の金属銀粉体のうち前記下漆の表面部分に存在するものを被包する上漆とを備えており、その上漆の表層部分が研磨加工により除去されることでその上漆の表層部分にある金属銀粉体が露出されるものであることを特徴とする請求項４記載の漆器。
【請求項６】
前記多数の金属銀粉体は、金属銀製の銀梨子地粉と、その銀梨子地粉より粒子の小さい銀丸粉とを備えており、
前記漆被膜には、多数の前記銀梨子地粉が点在して梨子地模様が形成されると共に、その銀梨子地粉より小量の前記銀丸粉がその銀梨子地粉の不在箇所に散在されていることを特徴とする請求項４又は５に記載の漆器。
【請求項７】
前記素地は木材又は脱乾漆材で形成されており、
前記素地に施される下地は、その素地自体の表面に対して麻布による布着せ加工又は地の粉による蒔き地加工の少なくとも一方又はその双方によって形成される補強層と、その補強層の表面を被覆する被膜であって着色された漆の固化物で形成される下地漆層とを備えていることを特徴とする請求項１から６のいずれかに記載の漆器。
【考案の詳細な説明】
【技術分野】
【０００１】
本考案は、天然の漆の被膜表面に金属銀粉体を散在させることによって、漆器に美観を付与すると共に、抗菌性などの衛生的機能の向上を図り、更に、漆器の内側面の損傷抑制と図った漆器に関するものである。
【背景技術】
【０００２】
現在、漆器と言えば、合成樹脂製の素地や塗料を使用したものが量産によって広く普及している。また、このような合成樹脂製の漆器に対して、天然木材（以下、単に「木材」という。）および天然漆（以下、単に「漆」という。）を使用した伝統的な漆器も根強く愛用されている。そして、近年、天然素材を使用した漆器は風情があるばかりでなく、環境ホルモンなどによる環境汚染が問題視されるなかで、人体に対して優しい器物として再認識されている。
【０００３】
また、漆は一旦硬化又は固化すると耐水性に優れた強靱な被膜を形成することができる。しかも、漆の被膜面は酸、アルカリ、塩分、アルコールなどの物質に対する耐性も有しており、かかる漆を使用した漆器は食器などの用途に極めて適している。しかも、特開２０００−２４８２３１号公報には漆が抗菌性、抗黴性、防微生物性および防虫性などを備えていることも記載されており、食物の腐敗抑制という観点からも漆は極めて優れた塗料である。
【考案の開示】
【考案が解決しようとする課題】
【０００４】
しかしながら、漆を使用した漆器は、その完成後も漆の主成分であるウルシオールの酸化現象が引き続き進行している。具体的には、塗装完成直後の漆は、鉛筆硬度（鉛筆硬度試験（JIS K5400 8.4.2 法準拠）２Ｂ程度であり、その後、半年で鉛筆硬度ＨＢ、１年で鉛筆硬度２Ｈ、７年で鉛筆硬度４Ｈ、３０年で鉛筆硬度７Ｈというように、長時間をかけて徐々に硬化するものである。
【０００５】
また一説には、塗装から３年程度経過した状態における漆の被膜がほぼ鉄の硬度に匹敵するとも言われている。従って、漆の塗装被膜が施された漆器であっても完成直後のものは、漆の被膜の硬度が低くて、特に、漆器の内側面に箸先や茶筅などの異物が衝突又は摩擦接触することで損傷が発生易いという問題点があった。
【０００６】
本考案は、上述した問題点を解決するためになされたものであり、漆被膜に金属銀粉体を散在させることによって、漆器に美観を付与すると共に、抗菌性などの衛生的機能の向上を図り、更に、漆器の内側面の損傷抑制を図ることができる漆器を提供することを目的としている。
【課題を解決するための手段】
【０００７】
この目的を達成するために請求項１記載の漆器は、下地が施された素地の内側面全体を被覆する被膜であって漆の固化物を主成分とする漆被膜と、その漆被膜に埋め込まれた状態でその漆被膜に散在される前記多数の金属銀製の金属銀粉体とを備えており、その多数の金属銀粉体のうち前記漆被膜の表層にあるものは、その各粒子自体の一部分が前記漆被膜の表面から露出されているものである。
【０００８】
請求項２記載の漆器は、請求項１記載の漆器において、前記多数の金属銀粉体のうち前記漆被膜の表層にあるものは、前記漆被膜の表層部分が研磨加工によって除去されることで、前記漆被膜の表面から露出されるものである。
【０００９】
請求項３記載の漆器は、請求項１又は２に記載の漆器において、前記金属銀粉体は前記素地の内側面全体に散在されている。
【００１０】
請求項４記載の漆器は、請求項１から３のいずれかに記載の漆器において、前記多数の金属銀粉体は銀梨子地粉であって前記漆被膜に梨子地模様を形成するものである。
【００１１】
請求項５記載の漆器は、請求項４記載の漆器において、前記漆被膜は、前記素地の内側面全体に塗着され、その素地の内側面全体に前記多数の金属銀粉体を接着して担持させる下漆と、その下漆の固化物表面に塗着され前記多数の金属銀粉体のうち前記下漆の表面部分に存在するものを被包する上漆とを備えており、その上漆の表層部分が研磨加工により除去されることでその上漆の表層部分にある金属銀粉体が露出されるものである。
【００１２】
請求項６記載の漆器は、請求項４又は５に記載の漆器において、前記多数の金属銀粉体は、金属銀製の銀梨子地粉と、その銀梨子地粉より粒子の小さい銀丸粉とを備えており、前記漆被膜には、多数の前記銀梨子地粉が点在して梨子地模様が形成されると共に、その銀梨子地粉より小量の前記銀丸粉がその銀梨子地粉の不在箇所に散在されている。
【００１３】
請求項７記載の漆器は、請求項１から６のいずれかに記載の漆器において、前記素地は木材又は脱乾漆材で形成されており、前記素地に施される下地は、その素地自体の表面に対して麻布による布着せ加工又は地の粉による蒔き地加工の少なくとも一方又はその双方によって形成される補強層と、その補強層の表面を被覆する被膜であって着色された漆の固化物で形成される下地漆層とを備えている。
【考案の効果】
【００１４】
請求項１記載の漆器によれば、素地の内側面は漆被膜によって被覆されている。よって、漆器の内側面に対して、漆が有する抗菌性、抗黴性、防微生物性および防虫性などの衛生的機能を付与できるという効果がある。従って、この漆による衛生的機能によって、漆器の内側に収容される固形物や液体の腐敗を抑制できるという効果がある。また、長期間経過することで漆被膜の硬度は徐々に鉄以上の硬さにまで硬化するので、かかる硬化後にあっては耐久性に極めて優れるという効果がある。
【００１５】
また、漆被膜の表面からは多数の金属銀粉体が露出されるので、かかる金属銀のイオンが持つ微生物に対する抗菌機能および増殖抑止機能を漆器の内側面に付与できるという効果がある。具体的には、漆器内側面に散在する金属銀に水分が接触すれば、その水分中へ極微量であるが銀イオンを溶解させることができ、その水分中の雑菌を殺菌できるのである。しかも、漆器の内側面に散在する金属銀に砒素やアンチモンなどの毒物が接触すると即座に変色することから、これらの毒物の混入を事前に知ることもできるという効果がある。
【００１６】
また、漆被膜の表面は多数散在する金属銀粉体が露出することで補強されるので、例えば、箸先が衝突したり又は茶筅と擦れ合うような場合でも、漆器の内側面に傷が付きにくくなるという効果がある。よって、完成直後の漆被膜のように表面硬度がまだ低いものであっても漆被膜の損傷を抑制できるという効果がある。また、漆被膜の表面から露出される金属銀粉体は漆被膜内に埋め込まれているので、漆器の内側面から剥離しにくく、長期間使用しても金属銀の効用を持続できるという効果がある。
【００１７】
請求項２記載の漆器によれば、請求項１記載の漆器の奏する効果に加えて、漆被膜の表層部分に多数散在する金属銀粉体は、漆被膜の表層部分が研磨加工によって除去されることで露出される。従って、漆被膜の表面粗さ調整と金属銀粉体を露出させる工程とを一工程にまとめることができ、工数増加による作業の繁雑化を防止して、更に、工数の増加に伴う製造コスト上昇を抑制できるという効果がある。
【００１８】
請求項３記載の漆器によれば、請求項１又は２に記載の漆器の奏する効果に加えて、漆器の内側面全体に対して金属銀粉体の抗菌機能および漆被膜の補強機能を付与することができる。しかも、漆器の内側面全体に金属銀粉体による金属光沢が与えられるので、漆器の内側面の装飾性を向上できるという効果がある。
【００１９】
請求項４及び５に記載の漆器によれば、請求項１から３のいずれかに記載の漆器の奏する効果に加えて、漆被膜に多数散在される金属銀粉体は銀梨子地粉であって、金属銀の斑点が散在したような梨子地模様を漆被膜に表出させるので、漆器の内側面に視覚効果的に落着きのある美観を付与できるという効果がある。
【００２０】
請求項６記載の漆器によれば、請求項４又は５に記載の漆器の奏する効果に加えて、更に、漆被膜には、多数の銀梨子地粉の点在によって梨子地模様が形成されると共に、それより小さく且つ小量の銀丸粉も散在されている。このため、漆被膜に散在させる金属銀粉体の全てを銀梨子地粉にする場合に比べて、研磨加工により除去される金属銀の総量を減少させることができ、漆に比べて硬くて研磨しにくい金属銀を手作業で研磨するときに、研磨作業に要する労力を大幅に削減できるという効果がある。
【００２１】
請求項７記載の漆器によれば、請求項１から６のいずれかに記載の漆器の奏する効果に加えて、素地には布着せ又は蒔き地の少なくとも一方又はその双方による補強がされているので、完成した漆器を堅牢にすることができるという効果がある。
【００２２】
しかも、素地の下地には下地漆層が形成されるので、漆被膜を形成する前に敢えて上塗り工程を素地に施さずとも美観に優れた漆被膜を形成できるという効果がある。しかも、素地および下地を含めて漆器全体が天然素材で形成されるので、人及び地球環境に対して優しい器物とすることができるという効果がある。
【考案を実施するための最良の形態】
【００２３】
以下、本考案の好ましい実施例について、添付図面を参照して説明する。図１は、本考案の一実施例である漆器１０を部分的に断面視した外観斜視図である。図１に示すように、漆器１０は、飯椀、汁椀、又は抹茶茶椀などに使用可能な椀状に形成されており、伝統的技法によって製造される天然素材を用いたものである。具体的に、漆器１０は、その素地１１が欅、桜又は栗などの木材を轆轤挽により椀状体に成形したものである。この素地１１の外側面及び内側面の全体には素地１１を堅牢に補強するための下地１２が形成されている。
【００２４】
下地１２は、麻布による布着せ加工及び地の粉の蒔き地加工により素地１１の外側面及び内側面に形成される補強層と、その補強層の表面を被覆するために塗装される有色不透明の下地漆の固化物で形成される下地漆層とを備えている。下地１２の下地漆層は、上記した下地漆を塗装した後に固化させてから、その塗装面の表面を研ぎ炭により研磨するという一連の工程を、少なくとも２回以上繰り返し行うことで形成されている。
【００２５】
下地１２が施された素地１１の外側面全体には外面塗膜１３が形成されている。この外面塗膜１３は、素地１１外側面の下地１２表面全体に乾漆粉を蒔いて色漆で塗り込んで固化させたものであり、耐久性に優れたものとなっている。一方、下地１２が施された素地１１の内側面全体には内面塗膜１４が形成されている。なお、外面塗膜１３の表面には漆器１０の装飾性を付与するために更に蒔絵を施すようにしても良い。
【００２６】
図２は、漆器１０の部分的な拡大断面図である。図２に示すように、内面塗膜１４は、下地１２が施された素地１１の内側面全体を被覆する漆被膜１５を備えており、この漆被膜１５は、透明な梨子地漆の固化物を主成分とするものである。この漆被膜１５には多数の金属銀粉体１６が散在した状態で埋め込まれている。この金属銀粉体１６は漆被膜１５の全体に略均一に散在されており、この結果、内面塗膜１４の全体には梨子地模様が形成されている。
【００２７】
また、内面塗膜１４の表面は漆被膜１５と金属銀粉体１６とによって形成されている。具体的には、漆被膜１５の表層部分には多数の金属銀粉体１６が散在されており、各金属銀粉体１６の粒子自体の一部分が漆被膜１５の表面から露出されている。各金属銀粉体１６の露出面は漆被膜１５の表面と面一とされており、この金属銀粉体１６の露出面の存在によって、漆器１０の内面塗膜１４の表面硬度が高められている。
【００２８】
図３は、内面塗膜１４の生成工程を説明するための漆器１０の部分的な拡大断面図であって、図２を更に拡大視したものである。図３に示すように、金属銀粉体１６には、金属銀の粉体であってサイズ及び形状が異なる銀梨子地粉１６ａと銀丸粉１６ｂとの２種類のものが使用されている。金属銀粉体１６のうち銀梨子地粉１６ａは、その外形周囲がギザギザで厚さが略２μｍ〜３μｍ程に薄く延ばされた粉体（粒子）であって、その各粒子の直径が略６０μｍ〜０．７ｍｍ程度のものである。
【００２９】
一方、金属銀粉体１６のうち銀丸粉１６ｂは、外形が略球形状に丸められた粉体であって、その各粒子の直径が略５μｍ〜０．３ｍｍ程度のものである。また、金属銀粉体１６に使用される銀丸粉１６ｂは、同じく金属銀粉体１６に使用される銀梨子地粉１６ａに比べて粒径が小さなもの（例えばサイズが１３号のもの）である。また、漆器１０の内面塗膜１４に使用される金属銀粉体１６は、その全体量の略６０％〜８０％程度に銀梨子地粉１６ａが用いられ、残りの略４０％〜２０％程度に銀丸粉１６ｂが用いられる。
【００３０】
次に、図３を参照して、内面塗膜１４の生成工程について説明する。まず、図３（ａ）に示すように、素地１１の表面に下地１２が施工された後、その下地１２表面に例えば梨子地漆からなる下漆１５ａが塗着される。そして、この下漆１５ａの固化前、この下漆１５ａの表面に多数の銀梨子地粉１６ａが略均一に振り蒔かれる。すると、多数の銀梨子地粉１６ａが下漆１５ａの表面に点在されて梨子地模様が形成される。
【００３１】
そして、銀梨子地粉１６ａの散在する下漆１５ａの表面が刷毛などによって押圧されて、多数の銀梨子地粉１６ａの下漆１５ａ表面への定着が図られる。その後さらに、下漆１５ａの表面には、銀梨子地粉１６ａの不在箇所に銀丸粉１６ｂが略均一に振り蒔かれる。そして、この下漆１５ａが固化すると、下地１２の表面には金属銀粉体１６が固着した状態で多数担持される。
【００３２】
この下漆である下漆１５ａの固化後は、その下漆１５ａの表面に例えば梨子地漆からなる上漆１５ｂが塗着され、図３（ｂ）に示すように、下漆１５ａの表面部分に存在した全ての金属銀粉体１６が上漆１５ｂの内部に埋め込まれて被包される。そして、この上漆１５ｂが固化すると、多数の金属銀粉体１６が埋め込まれた漆１５ａ，１５ｂの積層被膜、即ち、漆被膜１５が下地１２の表面に形成される。
【００３３】
そして、上漆１５ｂの表層部分が研ぎ炭などを用いて研磨加工されて、上漆である上漆１５ｂの表層部分と共に各金属銀粉体１６の粒子自体の一部分が除去されると、漆被膜１５の表面に多数の金属銀粉体１６が露出されて、漆器１０の内面塗膜１４が完成されるのである。
【００３４】
以上説明したように、本実施例の漆器１０によれば、下地１２が施された素地１１の内側面は内面塗膜１４によって被覆され、この内面塗膜１４の塗膜は主に漆被膜１５で形成されている。従って、この漆被膜１５によって漆器１０の内側面に対して、漆が有する抗菌性、抗黴性、防微生物性および防虫性を付与でき、漆器１０内側に収容される食物の腐敗を抑制することができる。しかも、漆器１０を長期間経過することで、漆被膜１５を形成する漆の硬度は鉄以上の硬さにまで高められるので、漆器１０の内側面の耐久性を確保できる。
【００３５】
また、漆被膜１５の表面からは多数の金属銀粉体１６が露出されるので、漆器１０の使用時に内面塗膜１４から食物や飲料物などの内容物中へ銀イオンを溶解させることができ、この銀イオンによっても漆器１０に収容される内容物を殺菌できる。しかも、漆器１０の内側面に散在する金属銀粉体１６は砒素やアンチモンなどの毒物に接触すると即座に変色することから毒味役として機能させることもできる。
【００３６】
更に、内面塗膜１４の表面は、漆被膜１５の表面から露出する多数の金属銀粉体１６で補強されるので、例えば、箸先が衝突したり又は茶筅と擦れ合った場合でも傷が付きにくくなる。よって、漆器１０の完成当初において漆被膜１５の表面硬度が低くても、内面塗膜１４を損傷しにくくできる。しかも、金属銀粉体１６は内面塗膜１４漆被膜内に埋め込まれているので、漆器１０の内面塗膜１４から剥離しにくくできる。
【００３７】
以上、実施例に基づき本考案を説明したが、本考案は上記実施例に何ら限定されるものではなく、本考案の趣旨を逸脱しない範囲内で種々の改良変形が可能であることは容易に推察できるものである。
【００３８】
例えば、本実施例では、飯椀、汁椀、又は抹茶茶椀などに使用可能な椀状の漆器１０を用いて説明したが、本考案が適用される漆器の用途や形態は必ずしもこれに限定されるものではなく、例えば、盛付け皿、小鉢、小皿若しくは弁当箱などの他の食器、又は、水が内部に長時間貯留されて雑菌が繁殖しやすい環境下で使用される花器などに、本考案を適用しても良い。そして、花器として使用される漆器に本考案を適用すれば、当該漆器に注水された水分には、かかる漆器の内側の漆塗装面に散在する多数の銀から僅かながらも銀イオンが溶解されるので、水を腐敗させにくくでき、以て、生花を長持ちさせることができる。
【００３９】
また、本実施例では、素地１１の材質は（天然）木材であったが、素地の材質は必ずしもこれに限定されるものではなく、天然素材を使用したものであれば、例えば、脱乾漆によるもの（脱乾漆材）であっても良い。ここで、脱乾漆とは、たとえば、米糊、生漆、砥の粉、地の粉を混練したものによって石膏または紙粘土製の型に複数枚の麻布を貼り重ねて、一定形態を保持可能な程度にまで硬化させた後に型から、麻布の積層成形物である脱乾漆材を分離して取り出す技法である。
【００４０】
この脱乾漆材の素地から製造される漆器によれば、木材と同様に天然素材であると共に、木材製の素地と同程度或いはそれ以上に丈夫であるにも関わらず軽量で、更に、熱抵抗が大きいので内容物が冷めにくく且つ漆器を持ち支える手が熱くならずに済むのである。また、木材製素地に比べて、口当たりが非常に柔らかく、その取り扱いも簡単となる。
【００４１】
また、本実施例では、下地１２は素地１１の外側面及び内側面に布着せ加工及び地の粉の蒔き地加工を施したものであったが、下地には必ずしも布着せ及び蒔き地の双方を施す必要はなく、例えば、布着せ又は蒔き地の少なくとも一方を施してから下塗漆を塗装したようなものであっても良い。
【００４２】
また、本実施例では、内面塗膜１４に使用する漆として下漆１５ａ及び上漆１５ｂとして梨子地漆を用いて説明したが、内面塗膜に使用する漆の種類は必ずしも梨子地漆に限定されるものではなく、別の種類の漆であっても良い。例えば、下漆に色漆を使用するなどしても良い。
【図面の簡単な説明】
【００４３】
【図１】本考案の一実施例である漆器を部分的に断面視した外観斜視図である。
【図２】漆器の部分的な拡大断面図である。
【図３】内面塗膜の生成工程を説明するための漆器の部分的な拡大断面図である。
【符号の説明】
【００４４】
１０                漆器
１１                素地
１２                下地
１３                外面塗膜
１４                内面塗膜
１５                漆塗膜
１５ａ              下漆
１５ｂ              上漆
１６                金属銀粉体
１６ａ              銀梨子地粉
１６ｂ              銀丸粉
【図１】
0003108706.tif 000003
【図２】
0003108706.tif 000004
【図３】
0003108706.tif 000005